(57)【特許請求の範囲】
【請求項１】
層間絶縁またはシャロートレンチアイソレーション法における絶縁層のポリッシングを行うための、安定化した濃縮可能な、ケミカルメカニカルポリッシング組成物であって、初期成分として、
水；
コロイダルシリカ砥粒である砥粒；
式（Ｉ）：
【化８】
0006019523.tif 000013
で示される、ジ第四級物質［式中、
各々のＸは、Ｎであり； 
Ｒ１は、Ｃ２−Ｃ６アルキル基より選択され；
Ｒ２、Ｒ３、Ｒ４、Ｒ５、Ｒ６およびＲ７は、各々独立に、水素およびＣ１−Ｃ６アルキル基より選択され；そして
式（Ｉ）中の前記アニオンは、式（Ｉ）中の前記カチオンの＋２価とバランスする任意のアニオンまたはアニオンの組み合わせであることができる］；および
式（ＩＩ）：
【化９】
0006019523.tif 000014
で示される、グアニジンの誘導体［式中、
Ｒ８、Ｒ９、Ｒ１０、Ｒ１１、およびＲ１２は、各々独立に、水素およびＣ１−Ｃ４アルキル基より選択される］を含み；
１，２，３−ベンゾトリアゾール；
５，６−ジメチル−１，２，３−ベンゾトリアゾール；
１−（１，２−ジカルボキシエチル）ベンゾトリアゾール；
１−［Ｎ，Ｎ−ビス（ヒドロキシルエチル）アミノメチル］ベンゾトリゾール；
および１−（ヒドロキシルメチル）ベンゾトリアゾール
を含まない、ケミカルメカニカルポリッシング組成物。
【請求項２】
水酸化テトラエチルアンモニウム、水酸化テトラメチルアンモニウムおよび水酸化テトラブチルアンモニウムより選択される第四級アンモニウム塩をさらに含む、請求項１記載のケミカルメカニカルポリッシング組成物。
【請求項３】
ケミカルメカニカルポリッシング組成物が、１８重量％のコロイダルシリカ砥粒、０．１２重量％の式（Ｉ）で示されるジ第四級アンモニウム物質、および０．０３重量％の式（ＩＩ）で示されるグアニジンの誘導体を有する濃縮形態である場合、ケミカルメカニカルポリッシング組成物の粘性の増加が、５５℃での１週間の保存の後５％未満であるような保存安定性を示し、ここで、前記粘性は、１００rpmでBrookfield #S00スピンドルセットを使用して、２０℃でBrookfield DV-I+ Viscometerを用いて測定される、請求項１記載のケミカルメカニカルポリッシング組成物。
【請求項４】
ケミカルメカニカルポリッシング組成物が、１８重量％のコロイダルシリカ砥粒、０．１２重量％の式（Ｉ）で示されるジ第四級アンモニウム物質、０．０３重量％の式（ＩＩ）で示されるグアニジンの誘導体および０．０４５重量％の第四級アンモニウム塩を有する濃縮形態である場合、ケミカルメカニカルポリッシング組成物の粘性の増加が、５５℃での１週間の保存の後５％未満であるような保存安定性を示し、ここで、前記粘性は、１００rpmでBrookfield #S00スピンドルセットを使用して、２０℃でBrookfield DV-I+ Viscometerを用いて測定される、請求項２記載のケミカルメカニカルポリッシング組成物。
【請求項５】
Ｒ１が、−（ＣＨ２）４−基および−（ＣＨ２）６−基より選択され；そして、Ｒ２、Ｒ３、Ｒ４、Ｒ５、Ｒ６およびＲ７が各々、−（ＣＨ２）３ＣＨ３基である、請求項１〜４のいずれか一項記載のケミカルメカニカルポリッシング組成物。
【請求項６】
Ｒ８が、水素であり；そして、Ｒ９、Ｒ１０、Ｒ１１、およびＲ１２が各々、−ＣＨ３基である、請求項１〜５のいずれか一項記載のケミカルメカニカルポリッシング組成物。
【請求項７】
基板のケミカルメカニカルポリッシング方法であって、
二酸化ケイ素を含む基板を提供すること；
請求項１〜６のいずれか１項記載のケミカルメカニカルポリッシング組成物を提供すること；
ケミカルメカニカルポリッシングパッドを提供すること；
０．６９〜３４．５kPaのダウンフォースで前記ケミカルメカニカルポリッシングパッドと前記基板の間の界面に動的接触を作り出すこと；および
前記ケミカルメカニカルポリッシング組成物を、前記ケミカルメカニカルポリッシングパッドと前記基板の間の界面またはその近傍で前記ケミカルメカニカルポリッシングパッド上に注入することを含み、
前記ケミカルメカニカルポリッシング組成物のｐＨが２〜６である、基板のケミカルメカニカルポリッシング方法。
【請求項８】
提供される前記ケミカルメカニカルポリッシング組成物が濃縮形態であり、かつ前記方法がさらに前記ケミカルメカニカルポリッシング組成物を水で希釈することを含む、請求項７記載の方法。
【請求項９】
前記砥粒が、コロイダルシリカであり；かつ前記ケミカルメカニカルポリッシング組成物が、プラテン速度：９３rpm、キャリア速度：８７rpm、ケミカルメカニカルポリッシング組成物の流速：２００ml／分、および２００mm研磨機上での公称ダウンフォース：２０．７kPaのとき、少なくとも１，５００Å／分の二酸化ケイ素除去速度を示し、前記ケミカルメカニカルポリッシングパッドが、ポリマー中空コア微粒子並びにポリウレタン含浸不織サブパッドを含むポリウレタン研磨層を含む、請求項７または８記載の方法。
【請求項１０】
前記基板が、さらにＳｉＣ、ＳｉＣＮ、Ｓｉ３Ｎ４、ＳｉＣＯおよびポリケイ素のうち少なくとも１種を含む、請求項７〜９のいずれか１項記載の方法。
【発明の詳細な説明】
【技術分野】
【０００１】
本発明は、ケミカルメカニカルポリッシングの分野に全般的に関する。特に本発明は、
安定化した濃縮可能なケミカルメカニカルポリッシング組成物および半導体材料のケミカルメカニカルポリッシングのための方法および、より詳細にはたとえば層間絶縁(ＩＬＤ)およびシャロートレンチアイソレーション(ＳＴＩ)法における、半導体構造からの絶縁層にケミカルメカニカルポリッシングを行うための方法を対象にする。
【背景技術】
【０００２】
現代の集積回路は、半導体装置から構成される電気回路が小さな半導体構造上に一体化して形成される、精巧な方法で製造される。半導体構造上に形成される従来の半導体装置は、コンデンサー、抵抗、トランジスター、導体、ダイオードおよび同等物を含む。進んだ集積回路の製造においては、これらの大量の半導体装置は単一の半導体構造上に形成される。
【０００３】
加えて、集積回路は半導体構造の共通のシリコン基板上の隣接するダイとして配列することができる。一般的に、表面の罫書き領域はダイの間に位置し、ダイは個別の集積回路を形成するために切り離される。ダイ中では、半導体構造の表面は、半導体装置の形成によって生じる隆起した領域として特徴付けられる。これらの隆起した領域は、アレイを形成し、かつ半導体構造のシリコン基板上のより低い低部領域によって分離される。
【０００４】
活性な装置は、相互のクロストークおよび信号干渉を防止するために絶縁体により絶縁される必要がある。従来、２つの主要絶縁技術がある。ひとつは層間絶縁（ＩＬＤ）である。もうひとつはシャロートレンチアイソレーション（ＳＴＩ）とよばれる。
【０００５】
ＩＬＤ構造は主として集積回路中の金属配線またはプラグを絶縁するために用いられる。誘電絶縁材料（たとえばシリカおよび窒化ケイ素）は一般的に、隙間の間および金属配線またはプラグの上に成長または析出して、これがアレイ上部で上方に張り出す垂直に隆起した高部突出外観および、低部の開放溝を特徴とする非平坦表面を形成する。その際、垂直な突出外観の高さを、理想的には平坦表面が形成されるような、一般的にはアレイ上端より予め定められた距離のある目標高さまで低減するために、ＣＭＰ法が用いられる。
【０００６】
ＳＴＩは、集積回路中に形成される種々の活性構成要素を電気的に絶縁する絶縁構造を形成するために広く用いられる半導体製造方法である。ＳＴＩ技術においては、第１ステップは、通常異方性エッチングによって、基板中の予め定められた位置に複数のトレンチを形成することである。次にシリカが各々のトレンチ中に析出される。その後シリカは、ＳＴＩ構造を形成するように窒化ケイ素（停止層）までＣＭＰによって研磨される。効率よい研磨を達成させるために、研磨スラリーは一般的に、窒化ケイ素に対してシリカの除去速度に関する高度の選択性を与える（「選択性」）。
【発明の概要】
【発明が解決しようとする課題】
【０００７】
ＩＬＤおよびＳＴＩ法に用いられる従来のＣＭＰスラリーは、その効率を高めるために高濃度の砥粒を含む。残念なことに、砥粒は高価でかつ砥粒の使用量を増やすと桁違いな費用がかかる。同様に、高濃度の砥粒スラリーは、時間が経つと粒子が凝集および沈殿するため、研磨の際の結果に許容できないばらつきを生じさせるという安定性の問題を示す傾向がある。
【０００８】
酸化ケイ素を除去するための低減させた砥粒含有量を有するひとつの研磨組成物がLiuらへの米国特許番号第７，０１８，５６０号に開示されている。Liuらは、相互接続金属の除去を制限するための腐食防止剤；酸性ｐＨ；砥粒粒子；および下記式：
【化１】
0006019523.tif 000002
［式中、Ｒ１、Ｒ２、Ｒ３およびＲ４は基であり、Ｒ１は、炭素原子２〜１５個の炭素鎖長さを有する非置換アリール、アルキル、アラルキル、またはアルカリール基である］で形成されるアンモニウム塩含有有機物（ここで、該アンモニウム塩含有有機物は、２１．７kPa未満の少なくとも１つの研磨圧力で、二酸化ケイ素の除去を加速し、かつＳｉＣ、ＳｉＣＮ、Ｓｉ３Ｎ４およびＳｉＣＯからなる群より選択される少なくとも１種の被覆の除去を低減させる濃度を有する）を含む、水性研磨組成物を開示する。
【０００９】
それにもかかわらず、低減された砥粒濃度で、改善された除去速度を有して絶縁層をケミカルメカニカルポリッシングする、ケミカルメカニカルポリッシングの組成物および方法が依然として必要とされている。特に、必要とされているのは、低減された砥粒濃度で絶縁層の除去速度の改善を示すことに加えて、改善された保存安定性および運搬費を低減することを容易にする濃縮可能性を与える、ＩＬＤおよびＳＴＩ法において絶縁層を研磨する組成物および方法である。
【課題を解決するための手段】
【００１０】
本発明は、初期成分として、水；砥粒；
式（Ｉ）：
【化２】
0006019523.tif 000003
で示される、ジ第四級（diquarternary）物質［式中、
各々のＸは、ＮおよびＰより独立に選択され；
Ｒ１は、飽和または不飽和Ｃ１−Ｃ１５アルキル基、Ｃ６−Ｃ１５アリール基およびＣ６−Ｃ１５アラルキル基より選択され；
Ｒ２、Ｒ３、Ｒ４、Ｒ５、Ｒ６およびＲ７は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基より選択され；そして
式（Ｉ）中のアニオンは、式（Ｉ）中のカチオンの＋２価とバランスする任意のアニオンまたはアニオンの組み合わせであることができる］；
式（ＩＩ）：
【化３】
0006019523.tif 000004
で示される、グアニジンの誘導体［式中、
Ｒ８は、水素、飽和または不飽和Ｃ１−Ｃ１５アルキル基、Ｃ６−Ｃ１５アリール基、Ｃ６−Ｃ１５アラルキル基およびＣ６−１５アルカリール基より選択され；
Ｒ９、Ｒ１０、Ｒ１１、およびＲ１２は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基より選択される］；
および、場合により、第四級アンモニウム塩を含む、ケミカルメカニカルポリッシング組成物を提供する。
【００１１】
本発明は、ケミカルメカニカルポリッシング組成物であって、初期成分として、水；０．１〜４０重量％の砥粒；０．００１〜１重量％の式（Ｉ）で示されるジ第四級物質［式中、
各々のＸは、ＮおよびＰより独立に選択され；
Ｒ１は、飽和または不飽和Ｃ１−Ｃ１５アルキル基、Ｃ６−Ｃ１５アリール基およびＣ６−Ｃ１５アラルキル基より選択され；
Ｒ２、Ｒ３、Ｒ４、Ｒ５、Ｒ６およびＲ７は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基より選択され；そして
式（Ｉ）中のアニオンは、式（Ｉ）中のカチオンの＋２価とバランスする任意のアニオンまたはアニオンの組み合わせであることができる］；
０．００１〜１重量％の式（ＩＩ）で示されるグアニジンの誘導体［式中、
Ｒ８は、水素、飽和または不飽和Ｃ１−Ｃ１５アルキル基、Ｃ６−Ｃ１５アリール基、Ｃ６−Ｃ１５アラルキル基およびＣ６−１５アルカリール基より選択され；
Ｒ９、Ｒ１０、Ｒ１１、およびＲ１２は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基より選択される］；
および０〜１重量％の第四級アンモニウム塩を含む、ケミカルメカニカルポリッシング組成物を提供する。
【００１２】
本発明は、初期成分として、水；０．１〜４０重量％の砥粒；０．００１〜１重量％の式（Ｉ）で示されるジ第四級物質［式中、
各々のＸは、Ｎであり；
Ｒ１は、−（ＣＨ２）４−基であり；
Ｒ２、Ｒ３、Ｒ４、Ｒ５、Ｒ６およびＲ７は、各々−（ＣＨ２）３ＣＨ３基であり；そして
式（Ｉ）中のアニオンは、式（Ｉ）中のカチオンの＋２価とバランスする任意のアニオンまたはアニオンの組み合わせであることができる］；
０．００１〜１重量％の式（ＩＩ）で示されるグアニジンの誘導体［式中、
Ｒ８は、水素であり；
Ｒ９、Ｒ１０、Ｒ１１およびＲ１２は各々、−ＣＨ３基である］；
および０．００５〜０．０５重量％の水酸化テトラエチルアンモニウムを含む、ケミカルメカニカルポリッシング組成物を提供する。
【００１３】
本発明は、
二酸化ケイ素を含む基板を提供すること；
本発明によるケミカルメカニカルポリッシング組成物を提供すること；
ケミカルメカニカルポリッシングパッドを提供すること；
０．６９〜３４．５kPaのダウンフォースでケミカルメカニカルポリッシングパッドと基板の間の界面に動的接触を作り出すこと；および
ケミカルメカニカルポリッシング組成物のｐＨが２〜６である、ケミカルメカニカルポリッシング組成物を、ケミカルメカニカルポリッシングパッドと基板の間の界面またはその近傍でケミカルメカニカルポリッシングパッド上に注入すること；
を含む、基板のケミカルメカニカルポリッシング方法を提供する。
【００１４】
本発明は、
二酸化ケイ素を含む基板を提供すること；
本発明によるケミカルメカニカルポリッシング組成物を濃縮された形態で提供すること；
ケミカルメカニカルポリッシング組成物を水で希釈すること；
ケミカルメカニカルポリッシングパッドを提供すること；
０．６９〜３４．５kPaのダウンフォースでケミカルメカニカルポリッシングパッドと基板の間の界面に動的接触を作り出すこと；および
ｐＨが２〜６であるケミカルメカニカルポリッシング組成物を、ケミカルメカニカルポリッシングパッドと基板の間の界面またはその近傍でケミカルメカニカルポリッシングパッド上に注入すること；
を含む、基板のケミカルメカニカルポリッシング方法を提供する。
【００１５】
本発明は、
二酸化ケイ素を含む基板を提供すること；
希釈後の初期組成物として、ケミカルメカニカルポリッシング組成物であって：水；０．１〜４０重量％の砥粒；０．００１〜１重量％の式（Ｉ）で示されるジ第四級物質；０．００１〜１重量％の式（ＩＩ）で示されるグアニジンの誘導体；および場合により、０〜１重量％の第四級アンモニウム塩を含む、ｐＨが２〜６であるケミカルメカニカルポリッシング組成物を提供すること；
ケミカルメカニカルポリッシングパッドを提供すること；
０．６９〜３４．５kPaのダウンフォースでケミカルメカニカルポリッシングパッドと基板の間の界面に動的接触を作り出すこと；ならびに
ケミカルメカニカルポリッシング組成物を、ケミカルメカニカルポリッシングパッドと基板の間の界面またはその近傍でケミカルメカニカルポリッシングパッド上に注入すること；
を含む、基板のケミカルメカニカルポリッシング方法を提供する。
【００１６】
本発明は、
二酸化ケイ素を含む基板を提供すること；
希釈後の初期組成物として、ケミカルメカニカルポリッシング組成物であって：
水；０．１〜４０重量％のコロイダルシリカ砥粒；０．００１〜１重量％の式（Ｉ）で示されるジ第四級物質；０．００１〜１重量％の式（ＩＩ）で示されるグアニジンの誘導体；および場合により、０〜１重量％の第四級アンモニウム塩を含む、ｐＨが２〜６である、ケミカルメカニカルポリッシング組成物を提供すること；
ケミカルメカニカルポリッシングパッドを提供すること；
０．６９〜３４．５kPaのダウンフォースでケミカルメカニカルポリッシングパッドと基板の間の界面に動的接触を作り出すこと；ならびに
ケミカルメカニカルポリッシング組成物を、ケミカルメカニカルポリッシングパッドと基板の間の界面またはその近傍でケミカルメカニカルポリッシングパッド上に注入することを含み、
ここで、該ケミカルメカニカルポリッシング組成物は、プラテン速度：９３rpm（revolutions per minute）、キャリア速度：８７rpm、ケミカルメカニカルポリッシング組成物の流速：２００ml／分、および２００mm研磨機上での公称ダウンフォース：２０．７kPaのとき、少なくとも１，５００Å／分の二酸化ケイ素除去速度を示し、ここで、該ケミカルメカニカルポリッシングパッドは、ポリマー中空コア微粒子およびポリウレタン含浸不織サブパッドを含むポリウレタン研磨層を含む、
基板のケミカルメカニカルポリッシング方法を提供する。
【００１７】
本発明は、
基板が二酸化ケイ素を含む基板を提供すること；
希釈後の初期組成物として、ケミカルメカニカルポリッシング組成物であって：水；０．１〜４０重量％の砥粒；０．００１〜１重量％の式（Ｉ）で示されるジ第四級物質［式中、各々のＸは、Ｎであり；Ｒ１は、−（ＣＨ２）４−基であり；Ｒ２、Ｒ３、Ｒ４、Ｒ５、Ｒ６およびＲ７は、各々−（ＣＨ２）３ＣＨ３基であり；そして式（Ｉ）中のアニオンは、式（Ｉ）中のカチオンの＋２価とバランスする任意のアニオンまたはアニオンの組み合わせであることができる］；０．００１〜１重量％の式（ＩＩ）で示されるグアニジンの誘導体［式中、Ｒ８は、水素であり；Ｒ９、Ｒ１０、Ｒ１１およびＲ１２は各々、−ＣＨ３基である］；および０．００５〜０．０５重量％の水酸化テトラエチルアンモニウムを含む、ｐＨが２〜６である、ケミカルメカニカルポリッシング組成物を提供すること；
ケミカルメカニカルポリッシングパッドを提供すること；
０．６９〜３４．５kPaのダウンフォースでケミカルメカニカルポリッシングパッドと基板の間の界面に動的接触を作り出すこと；ならびに
ケミカルメカニカルポリッシング組成物を、ケミカルメカニカルポリッシングパッドと基板の間の界面またはその近傍でケミカルメカニカルポリッシングパッド上に注入すること；
を含み、
ここで、該ケミカルメカニカルポリッシング組成物は、プラテン速度：９３rpm、キャリア速度：８７rpm、ケミカルメカニカルポリッシング組成物の流速：２００ml／分、および２００mm研磨機上での公称ダウンフォース：２０．７kPaのとき、少なくとも１，５００Å／分の二酸化ケイ素除去速度を示し、ここで、該ケミカルメカニカルポリッシングパッドは、ポリマー中空コア微粒子およびポリウレタン含浸不織サブパッドを含むポリウレタン研磨層を含む、
基板のケミカルメカニカルポリッシング方法を提供する。
【発明を実施するための形態】
【００１８】
詳細な説明
本発明のケミカルメカニカルポリッシング組成物は濃縮可能である。本発明のケミカルメカニカルポリッシング組成物に関して、本明細書および添付の請求項にて用いられる用語「濃縮可能」とは、使用時のケミカルメカニカルポリッシング組成物に組み込まれるよりも少ない水を伴って、ケミカルメカニカルポリッシング組成物が製造され、保存され、かつ出荷されうることを意味する。
【００１９】
ケミカルメカニカルポリッシング組成物に関して本明細書および添付の請求項にて用いられる用語「使用時」とは、それが基板を研磨することに使われる時点におけるケミカルメカニカルポリッシング組成物を指す。
【００２０】
式（ＩＩ）で示されるグアニジンの誘導体および場合により第四級アンモニウム塩（もしあれば）をケミカルメカニカルポリッシング組成物に添加する結果生じる、酸化ケイ素の除去速度（Å/分で測定される除去速度）の変化に関して、本明細書および添付の請求項にて用いられる用語「最小効果」とは、酸化ケイ素の除去速度の変化が１０％以下であることを意味する。すなわち、式（ＩＩ）で示されるグアニジンの誘導体および場合により第四級アンモニウム塩（もしあれば）のケミカルメカニカルポリッシング組成物への添加が酸化ケイ素の除去速度に関して最小効果を有する時に、下式：
（（Ａ０−Ａ）／Ａ０の絶対値）×１００≦１０
［式中、
Ａは、初期組成物として、式（ＩＩ）で示されるグアニジンの誘導体および場合により第四級アンモニウム塩（もしあれば）を含む本発明のケミカルメカニカルポリッシング組成物の場合の、実施例に記載される研磨条件下で測定される、Å/分で表した酸化ケイ素の除去速度であり；そして
Ａ０は、ケミカルメカニカルポリッシング組成物には式（ＩＩ）で示される誘導体および場合により第四級アンモニウム塩（もしあれば）が存在しないこと以外は、同一条件下で得られる、Å/分で表した酸化ケイ素の除去速度である］を満たす。
【００２１】
本発明のケミカルメカニカルポリッシング組成物は濃縮可能であり、かつ濃縮された形態では安定した状態を保つ。たとえば、本発明のケミカルメカニカルポリッシング組成物は３倍濃縮で提供することができる（例：実施例中表３を参照）。明瞭化のために、本発明のケミカルメカニカルポリッシング組成物は、本明細書中では使用時組成物に関して詳細に記載するものとする。それにもかかわらず、当業者は、濃縮されたケミカルメカニカルポリッシング組成物を提供するために、本発明のケミカルメカニカルポリッシング組成物の製剤が濃縮するといかに変化するかを認識するであろう。
【００２２】
本発明のケミカルメカニカルポリッシング方法において用いられるケミカルメカニカルポリッシング組成物の特定の製剤を選択することは、濃縮性および安定性の両方の組み合わせにおいて、目標とする二酸化ケイ素除去速度を与える鍵となる。
【００２３】
ケミカルメカニカルポリッシングのための本発明のケミカルメカニカルポリッシング方法の適用に適した基板は、その表面に二酸化ケイ素を堆積させた半導体基板を含む。場合により、基板は、ＳｉＣ、ＳｉＣＮ、Ｓｉ３Ｎ４、ＳｉＣＯおよびポリケイ素（最も好ましくはＳｉ３Ｎ４）のうち少なくとも１種に堆積させた二酸化ケイ素を有する。
【００２４】
本発明のケミカルメカニカルポリッシング組成物の適用に適した砥粒は、たとえば無機酸化物、無機水酸化物、無機水酸化酸化物（hydroxide oxides）、金属ホウ化物、金属炭化物、金属窒化物、ポリマー粒子および前記の少なくとも１種を含む混合物を含む。適切な無機酸化物は、たとえばシリカ（ＳｉＯ２）、アルミナ（Ａｌ２Ｏ３）、ジルコニア（ＺｒＯ２）、セリア（ＣｅＯ２）、酸化マンガン（ＭｎＯ２）、酸化チタン（ＴｉＯ２）または前記酸化物の少なくとも１種を含む組み合わせを含む。これらの無機酸化物の変形態様、たとえば有機ポリマーで被覆された無機酸化物粒子および無機物で被覆された粒子などは必要であれば同様に使用可能である。適切な金属炭化物、ホウ化物、窒化物は、たとえば炭化ケイ素、窒化ケイ素、炭窒化ケイ素（ＳｉＣＮ）、炭化ホウ素、炭化タングステン、炭化ジルコニウム、ホウ化アルミニウム、炭化タンタル、炭化チタン、または前記金属炭化物、ホウ化物、および窒化物の少なくとも１種を含む組み合わせを含む。好ましくは、砥粒はコロイダルシリカ砥粒である。
【００２５】
本発明のケミカルメカニカルポリッシング組成物における砥粒は、好ましくは平均粒子サイズ５〜１５０nm、より好ましくは２０〜１００nm、さらにより好ましくは２０〜６０nm、最も好ましくは２０〜５０nmである。
【００２６】
使用時の本発明のケミカルメカニカルポリッシング組成物は、好ましくは０．１〜４０重量％、より好ましくは０．１〜２０重量％、さらにより好ましくは１〜２０重量％、最も好ましくは１〜１０重量％の砥粒を含む。
【００２７】
本発明のケミカルメカニカルポリッシング組成物は、好ましくは平均粒子サイズ２０〜６０nmを有するコロイダルシリカ砥粒を含む。さらにより好ましくは、使用時の本発明のケミカルメカニカルポリッシング組成物は、平均粒子サイズ２０〜６０nmを有する１〜１０重量％のコロイダルシリカ砥粒を含む。最も好ましくは、使用時の本発明のケミカルメカニカルポリッシング組成物は、平均粒子サイズ２０〜５０nmを有する１〜１０重量％のコロイダルシリカ砥粒を含む。
【００２８】
本発明のケミカルメカニカルポリッシング組成物中に含まれる水は、偶発的な不純物を制限するために、好ましくは、脱イオン化されかつ蒸留されたものの少なくとも１種である。
【００２９】
本発明のケミカルメカニカルポリッシング組成物は、初期成分として、
式（Ｉ）：
【化４】
0006019523.tif 000005
で示される、ジ第四級物質［式中、
各々のＸは、ＮおよびＰより独立に選択され、好ましくは、Ｘは、Ｎであり；
Ｒ１は、飽和または不飽和Ｃ１−Ｃ１５アルキル基、Ｃ６−Ｃ１５アリール基およびＣ６−Ｃ１５アラルキル基（好ましくはＣ２−Ｃ１０アルキル基、より好ましくはＣ２−Ｃ６アルキル基、さらにより好ましくは−（ＣＨ２）６−基および−（ＣＨ２）４−基、最も好ましくは−（ＣＨ２）４−基）より選択され；
Ｒ２、Ｒ３、Ｒ４、Ｒ５、Ｒ６およびＲ７は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ６アルキル基、より好ましくは水素およびブチル基、最も好ましくはブチル基）より選択され；そして
式（Ｉ）中のアニオンは、式（Ｉ）中のカチオンの＋２価とバランスする任意のアニオンまたはアニオンの組み合わせであることができる（好ましくは式（Ｉ）中のアニオンは、ハロゲンアニオン、水酸化物アニオン、硝酸アニオン、硫酸アニオンおよびリン酸アニオン；より好ましくはハロゲンアニオンおよび水酸化物アニオン、最も好ましくは水酸化物アニオンから選択される）］を含む。
【００３０】
好ましくは、使用時の本発明のケミカルメカニカルポリッシング組成物は、初期成分として、０．００１〜１重量％（より好ましくは０．０１〜１重量％、さらにより好ましくは０．０１〜０．２重量％、最も好ましくは０．０１〜０．０５重量％）の式（Ｉ）で示されるジ第四級物質を含む。最も好ましくは、使用時の本発明のケミカルメカニカルポリッシング組成物は、初期成分として、０．０１〜０．０５重量％の式（Ｉ）で示されるジ第四級物質［式中、Ｘは、Ｎであり；Ｒ１は、−（ＣＨ２）４−基であり；そしてＲ２、Ｒ３、Ｒ４、Ｒ５、Ｒ６およびＲ７は各々、−（ＣＨ２）３ＣＨ３基である］を含む。式（Ｉ）で示される、ジ第四級物質を含有することは二酸化ケイ素の除去速度を加速する。
【００３１】
本発明のケミカルメカニカルポリッシング組成物は、初期成分として、式（ＩＩ）：
【化５】
0006019523.tif 000006
で示される、グアニジンの誘導体［式中、
Ｒ８は、水素、飽和または不飽和Ｃ１−Ｃ１５アルキル基、Ｃ６−Ｃ１５アリール基、Ｃ６−Ｃ１５アラルキル基およびＣ６−１５アルカリール基（好ましくは水素およびＣ１−Ｃ４アルキル基、より好ましくは水素およびメチル基、最も好ましくは水素）より選択され；
Ｒ９、Ｒ１０、Ｒ１１、およびＲ１２は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくはメチル基）より選択される］を含む。
【００３２】
好ましくは使用時の本発明のケミカルメカニカルポリッシング組成物は、初期成分として、０．００１〜１重量％（より好ましくは０．００１〜０．５重量％、さらにより好ましくは０．００１〜０．２重量％、最も好ましくは０．００５〜０．０５重量％）の式（ＩＩ）で示されるグアニジンの誘導体を含む。最も好ましくは、使用時の本発明のケミカルメカニカルポリッシング組成物は、初期成分として、０．００５〜０．０５重量％の式（ＩＩ）で示されるグアニジンの誘導体［式中、Ｒ８は、水素であり；そしてＲ９、Ｒ１０、Ｒ１１、およびＲ１２は、各々−ＣＨ３基である］を含む。
【００３３】
場合により、使用時の本発明のケミカルメカニカルポリッシング組成物は、初期成分として、０〜１重量％（好ましくは０．００５〜１重量％、より好ましくは０．００５〜０．０５重量％、最も好ましくは０．０１〜０．０２重量％）の第四級アンモニウム塩を含む。例えば、ハロゲン、水酸化物、硝酸、硫酸、リン酸の第四級アンモニウム塩。好ましくは、第四級アンモニウム塩は、水酸化テトラメチルアンモニウム、水酸化テトラエチルアンモニウム、水酸化テトラプロピルアンモニウム、水酸化テトライソプロピルアンモニウム、水酸化テトラシクロプロピルアンモニウム、水酸化テトラブチルアンモニウム、水酸化テトライソブチルアンモニウム、水酸化テトラtert−ブチルアンモニウム、水酸化テトラsec−ブチルアンモニウム、水酸化テトラシクロブチルアンモニウム、水酸化テトラペンチルアンモニウム、水酸化テトラシクロペンチルアンモニウム、水酸化テトラヘキシルアンモニウム、水酸化テトラシクロヘキシルアンモニウム、およびこれらの混合物（最も好ましくは水酸化テトラエチルアンモニウム（ＴＥＡＨ）、水酸化テトラメチルアンモニウム（ＴＭＡＨ）、および水酸化テトラブチルアンモニウム（ＴＢＡＨ）より選択される）から選択される。
【００３４】
本発明のケミカルメカニカルポリッシング組成物は、場合によりさらに、分散剤、界面活性剤、緩衝剤、および殺生物剤から選択される追加的な添加物を含む。
【００３５】
本発明のケミカルメカニカルポリッシング組成物は、場合により腐食防止剤を含まない。本明細書および添付の請求項にて用いられる用語「腐食防止剤を含まない」とは、ケミカルメカニカルポリッシング組成物が、ベンゾトリアゾール；１，２，３−ベンゾトリアゾール；５，６−ジメチル−１，２，３−ベンゾトリアゾール；１−（１，２−ジカルボキシエチル）ベンゾトリアゾール；１−［Ｎ，Ｎ−ビス（ヒドロキシルエチル）アミノメチル］ベンゾトリゾール；または１−（ヒドロキシルメチル）ベンゾトリアゾールを含まないことを意味する。
【００３６】
本発明のケミカルメカニカルポリッシング組成物は、酸化剤を含まない。本明細書および添付の請求項にて用いられる用語「酸化剤を含まない」とは、ケミカルメカニカルポリッシング組成物が、たとえば過酸化水素、過硫酸塩（例：一過硫酸アンモニウムおよび二過硫酸カリウム）および過ヨウ素酸塩（例：過ヨウ素酸カリウム）のような酸化剤を含まないことを意味する。
【００３７】
本発明のケミカルメカニカルポリッシング組成物は、ｐＨ２〜６で有効性を与える。好ましくは用いられる本発明のケミカルメカニカルポリッシング組成物は、ｐＨ２〜５で有効性を与える。最も好ましくは用いられる本発明のケミカルメカニカルポリッシング組成物は、ｐＨ２〜４で有効性を与える。ケミカルメカニカルポリッシング組成物のｐＨを調整するために適した酸は、たとえばリン酸、硝酸、硫酸および塩酸を含む。ケミカルメカニカルポリッシング組成物のｐＨを調整するために適した塩基は、たとえば水酸化アンモニウムおよび水酸化カリウムを含む。
【００３８】
本発明のケミカルメカニカルポリッシング組成物は、好ましくは１，５００Å／分以上、より好ましくは１，８００Å／分以上、最も好ましくは２，０００Å／分以上の二酸化ケイ素除去速度を示す。
【００３９】
好ましくは使用時の本発明のケミカルメカニカルポリッシング組成物は、初期成分として、水；平均粒子サイズ５〜１５０nm（好ましくは２０〜１００nm、より好ましくは２０〜６０nm、最も好ましくは２０〜５０nm）を有する、０．１〜４０重量％（好ましくは０．１〜２０重量％、さらにより好ましくは１〜２０重量％、最も好ましくは１〜１０重量％）の砥粒；
０．００１〜１重量％（好ましくは０．０１〜１重量％、より好ましくは０．０１〜０．２重量％、最も好ましくは０．０１〜０．０５重量％）の式（Ｉ）で示されるジ第四級物質［式中、
各々のＸは、ＮおよびＰより独立に選択され、好ましくは、Ｘは、Ｎであり；
Ｒ１は、飽和または不飽和Ｃ１−Ｃ１５アルキル基、Ｃ６−Ｃ１５アリール基およびＣ６−Ｃ１５アラルキル基（好ましくはＣ２−Ｃ１０アルキル基、より好ましくはＣ２−Ｃ６アルキル基、さらにより好ましくは−（ＣＨ２）６−基および−（ＣＨ２）４−基、最も好ましくは−（ＣＨ２）４−基）より選択され；
Ｒ２、Ｒ３、Ｒ４、Ｒ５、Ｒ６およびＲ７は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ６アルキル基、より好ましくは水素およびブチル基、最も好ましくはブチル基）より選択され；そして
式（Ｉ）中のアニオンは、式（Ｉ）中のカチオンの＋２価とバランスする任意のアニオンまたはアニオンの組み合わせであることができる（好ましくは式（Ｉ）中のアニオンがハロゲンアニオン、水酸化物アニオン、硝酸アニオン、硫酸アニオンおよびリン酸アニオン；より好ましくはハロゲンアニオンおよび水酸化物アニオン、最も好ましくは水酸化物アニオンから選択される）］；
０．００１〜１重量％（好ましくは０．００１〜０．５重量％、より好ましくは０．００１〜０．２重量％、最も好ましくは０．００５〜０．０５重量％）の式（ＩＩ）で示されるグアニジンの誘導体［式中、
Ｒ８は、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくは水素）より選択され；
Ｒ９、Ｒ１０、Ｒ１１、およびＲ１２は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくはメチル基）より選択される］；および
０〜１重量％（好ましくは０．００５〜１重量％、より好ましくは０．００５〜０．０５重量％、最も好ましくは０．０１〜０．０２重量％）の第四級アルキルアンモニウム化合物を含み；
ここで、該ケミカルメカニカルポリッシング組成物は、１，５００Å／分以上、好ましくは１，８００Å／分以上、より好ましくは２，０００Å／分以上の二酸化ケイ素の除去速度を示す。
【００４０】
本発明のケミカルメカニカルポリッシング組成物は、好ましくは保存安定性を有する。
本明細書および添付の請求項にて用いられる用語「保存安定性」とは、粘性を１００rpmでBrookfield #S00スピンドルセットを使用して、２０℃でBrookfield DV-I+ Viscometerを用いて測定して、対象のケミカルメカニカルポリッシング組成物の粘性の増加が、５５℃での１週間の保存の後５％未満であることを意味する。より好ましくは、本発明のケミカルメカニカルポリッシング組成物は拡張保存安定性を有する。本明細書および添付の請求項にて用いられる用語「拡張保存安定性」とは、粘性を１００rpmでBrookfield #S00スピンドルセットを使用して、２０℃でBrookfield DV-I+ Viscometerを用いて測定して、対象のケミカルメカニカルポリッシング組成物の粘性の増加が、５５℃での４週間の保存の後１５％未満であることを意味する。
【００４１】
本発明のケミカルメカニカルポリッシングの方法は、
二酸化ケイ素（場合により二酸化ケイ素ならびにＳｉＣ、ＳｉＣＮ、Ｓｉ３Ｎ４、ＳｉＣＯおよびポリケイ素のなかの少なくとも１種；好ましくは窒化ケイ素上に析出させた二酸化ケイ素）を含む基板を提供すること；
本発明のケミカルメカニカルポリッシング組成物｛該ケミカルメカニカルポリッシング組成物は、初期成分として、水；平均粒子サイズ５〜１５０nm（好ましくは２０〜６０nm、最も好ましくは２０〜５０nm）を有する、０．１〜４０重量％（好ましくは０．１〜２０重量％、最も好ましくは１〜１０重量％）の砥粒；
０．００１〜１重量％（好ましくは０．０１〜１重量％、より好ましくは０．０１〜０．２重量％、最も好ましくは０．０１〜０．０５重量％）の式（Ｉ）で示されるジ第四級物質［式中、
各々のＸは、ＮおよびＰより独立に選択され、好ましくは、Ｘは、Ｎであり；
Ｒ１は、飽和または不飽和Ｃ１−Ｃ１５アルキル基、Ｃ６−Ｃ１５アリール基およびＣ６−Ｃ１５アラルキル基（好ましくはＣ２−Ｃ１０アルキル基、より好ましくはＣ２−Ｃ６アルキル基、さらにより好ましくは−（ＣＨ２）６−基および−（ＣＨ２）４−基、最も好ましくは−（ＣＨ２）４−基）より選択され；
Ｒ２、Ｒ３、Ｒ４、Ｒ５、Ｒ６およびＲ７は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ６アルキル基、より好ましくは水素およびブチル基、最も好ましくはブチル基）より選択され；そして
式（Ｉ）中のアニオンは、式（Ｉ）中のカチオンの＋２価とバランスする任意のアニオンまたはアニオンの組み合わせであることができる（好ましくは式（Ｉ）中のアニオンは、ハロゲンアニオン、水酸化物アニオン、硝酸アニオン、硫酸アニオン、およびリン酸アニオン；より好ましくはハロゲンアニオンおよび水酸化物アニオン、最も好ましくは水酸化物アニオンから選択される）］；
０．００１〜１重量％（好ましくは０．００１〜０．５重量％、より好ましくは０．００１〜０．２重量％、最も好ましくは０．００５〜０．０５重量％）の式（ＩＩ）で示されるグアニジンの誘導体［式中、
Ｒ８は、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくは水素）より選択され；
Ｒ９、Ｒ１０、Ｒ１１、およびＲ１２は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくはメチル基）より選択される］；および
０〜１重量％（好ましくは０．００５〜１重量％、より好ましくは０．００５〜０．０５重量％、最も好ましくは０．０１〜０．０２重量％）の第四級アンモニウム塩
を含む｝を提供すること；
ケミカルメカニカルポリッシングパッドを提供すること；
０．６９〜３４．５kPa（０．１〜５psi）のダウンフォース、好ましくは０．６９〜２０．７kPa（０．１〜３psi）でケミカルメカニカルポリッシングパッドと基板の間の界面に動的接触を作り出すこと；ならびに
ケミカルメカニカルポリッシング組成物を、ケミカルメカニカルポリッシングパッドと基板の間の界面またはその近傍でケミカルメカニカルポリッシングパッド上に注入することを含み、
ここで、該ケミカルメカニカルポリッシング組成物は、ｐＨ２〜６、好ましくは２〜５、最も好ましくは２〜４を有し；二酸化ケイ素および窒化ケイ素は、該ケミカルメカニカルポリッシング組成物に触れており；該ケミカルメカニカルポリッシング組成物は、１，５００Å／分以上、好ましくは１，８００Å／分以上、より好ましくは２，０００Å／分以上の二酸化ケイ素除去速度を示す。
【００４２】
好ましくは、ケミカルメカニカルポリッシング組成物にて使用される砥粒はコロイダルシリカであり、かつ使用されるケミカルメカニカルポリッシング組成物は、プラテン速度：９３rpm、キャリア速度：８７rpm、ケミカルメカニカルポリッシング組成物の流速：２００ml／分、および２００mm研磨機（例：Applied Materials Mirra（登録商標）研磨機）上での公称ダウンフォース：２０．７kPa（３psi）のとき、少なくとも１，５００Å／分、より好ましくは少なくとも１，８００Å／分、最も好ましくは少なくとも２，０００Å／分の二酸化ケイ素除去速度を示し、ここで、ケミカルメカニカルポリッシングパッドは、ポリマー中空コア微粒子およびポリウレタン含浸不織サブパッド（例：Rohm and Haas Electronic Materials CMP Inc.より入手可能なポリッシングパッドIC1010）を含むポリウレタン研磨層を含む。
【００４３】
好ましくは、本発明のケミカルメカニカルポリッシングの方法は、
基板が二酸化ケイ素を含む基板を提供すること；
ケミカルメカニカルポリッシング組成物｛初期成分として、水；平均粒子サイズ２０〜６０nmを有する、１〜１０重量％のコロイダルシリカ砥粒；
０．０１〜０．０５重量％の式（Ｉ）で示されるジ第四級物質［式中、
Ｘは、Ｎであり；
Ｒ１は、Ｃ４−Ｃ１０アルキル基より選択され；
Ｒ２、Ｒ３、Ｒ４、Ｒ５、Ｒ６およびＲ７は、独立に、Ｃ２−Ｃ６アルキル基より選択され；そして
式（Ｉ）中のアニオンは、式（Ｉ）中のカチオンの＋２価とバランスする任意のアニオンまたはアニオンの組み合わせであることができる（好ましくは式（Ｉ）中のアニオンは、ハロゲンアニオン、水酸化物アニオン、硝酸アニオン、硫酸アニオンおよびリン酸アニオン；より好ましくはハロゲンアニオンおよび水酸化物アニオン、最も好ましくは水酸化物アニオンから選択される）］；
０．００５〜０．０５重量％の式（ＩＩ）で示されるグアニジンの誘導体［式中、
Ｒ８は、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくは水素）より選択され；
Ｒ９、Ｒ１０、Ｒ１１、およびＲ１２は、各々独立に、水素、飽和または不飽和Ｃ１−Ｃ１５アルキル基、Ｃ６−Ｃ１５アリール基、Ｃ６−Ｃ１５アラルキル基およびＣ６−Ｃ１５アルカリール基（好ましくは水素およびＣ１−Ｃ４アルキル基、より好ましくは水素およびメチル基、最も好ましくはメチル基）より選択される］；および
０〜１重量％、（好ましくは０．００５〜１重量％、より好ましくは０．００５〜０．０５重量％、最も好ましくは０．０１〜０．０２重量％）の第四級アンモニウム塩
を含む｝を提供すること；
ケミカルメカニカルポリッシングパッドを提供すること；
０．６９〜３４．５kPa（０．１〜５psi）のダウンフォース、好ましくは０．６９〜２０．７kPa（０．１〜３psi）でケミカルメカニカルポリッシングパッドと基板の間の界面に動的接触を作り出すこと；ならびに
ケミカルメカニカルポリッシング組成物を、ケミカルメカニカルポリッシングパッドと基板の間の界面またはその近傍でケミカルメカニカルポリッシングパッド上に注入することを含み、
ここで、該ケミカルメカニカルポリッシング組成物は、ｐＨ２〜６、好ましくは２〜５、最も好ましくは２〜４を有し；二酸化ケイ素は、ケミカルメカニカルポリッシング組成物に触れており；そしてケミカルメカニカルポリッシング組成物は、保存安定性（好ましくは拡張保存安定性）を示す。
【００４４】
好ましくは、本発明のケミカルメカニカルポリッシングの方法に用いられるケミカルメカニカルポリッシング組成物にて使用される砥粒はコロイダルシリカであり、かつ使用されるケミカルメカニカルポリッシング組成物は、下記［プラテン速度：９３rpm、キャリア速度：８７rpm、ケミカルメカニカルポリッシング組成物の流速：２００ml／分、および２００mm研磨機（例：Applied Materials Mirra（登録商標）研磨機）上での公称ダウンフォース：２０．７kPa（３psi）］のとき、少なくとも１，５００Å／分、より好ましくは少なくとも１，８００Å／分、最も好ましくは少なくとも２，０００Å／分の二酸化ケイ素除去速度を示し、ここで、ケミカルメカニカルポリッシングパッドは、ポリマー中空コア微粒子およびポリウレタン含浸不織サブパッド(例：Rohm and Haas Electronic Materials CMP Inc.より入手可能なポリッシングパッドIC1010)を含むポリウレタン研磨層を含む。
【００４５】
好ましくは、本発明のケミカルメカニカルポリッシングの方法は、
二酸化ケイ素を含む基板を提供すること；
ケミカルメカニカルポリッシング組成物｛初期成分として、水；平均粒子サイズ２０〜６０nmを有する、１〜１０重量％のコロイダルシリカ砥粒；
０．０１〜０．０５重量％の式（Ｉ）で示されるジ第四級物質［式中、
各々のＸは、Ｎであり；
Ｒ１は、（ＣＨ２）４基であり；
Ｒ２、Ｒ３、Ｒ４、Ｒ５、Ｒ６およびＲ７は各々、−（ＣＨ２）３ＣＨ３−基であり；そして
式（Ｉ）中のアニオンは２つの水酸化物アニオンである］；
０．００５〜０．０５重量％の式（ＩＩ）で示されるグアニジンの誘導体［式中、グアニジンの誘導体はテトラメチルグアニジンである］；および
０．００５〜０．０５重量％（最も好ましくは０．０１〜０．０２重量％）の水酸化テトラエチルアンモニウムおよび水酸化テトラブチルアンモニウムから選択される第四級アンモニウム塩を含む｝を提供すること；
ケミカルメカニカルポリッシングパッドを提供すること；
０．６９〜２０．７kPa（０．１〜３psi）のダウンフォースでケミカルメカニカルポリッシングパッドと基板の間の界面に動的接触を作り出すこと；ならびに
ケミカルメカニカルポリッシング組成物を、ケミカルメカニカルポリッシングパッドと基板の間の界面またはその近傍でケミカルメカニカルポリッシングパッド上に注入することを含み、
ここで、該ケミカルメカニカルポリッシング組成物は、ｐＨ２〜４を有し；二酸化ケイ素および窒化ケイ素は、該ケミカルメカニカルポリッシング組成物に触れており、該ケミカルメカニカルポリッシング組成物は、保存安定性（好ましくは拡張保存安定性）を示す。
【００４６】
好ましくは、本発明のケミカルメカニカルポリッシングの方法に用いられるケミカルメカニカルポリッシング組成物にて使用される砥粒はコロイダルシリカであり、かつ使用されるケミカルメカニカルポリッシング組成物は、下記［プラテン速度：９３rpm、キャリア速度：８７rpm、ケミカルメカニカルポリッシング組成物の流速：２００ml／分、および２００mm研磨機(例：Applied Materials Mirra（登録商標）研磨機)上での公称ダウンフォース：２０．７kPa（３psi）］のとき、少なくとも１，５００Å／分、より好ましくは少なくとも１，８００Å／分、最も好ましくは少なくとも２，０００Å／分の二酸化ケイ素除去速度を示し、ここで、ケミカルメカニカルポリッシングパッドは、ポリマー中空コア微粒子およびポリウレタン含浸不織サブパッド(例：Rohm and Haas Electronic Materials CMP Inc.より入手可能なポリッシングパッドIC1010)を含むポリウレタン研磨層を含む。
【実施例】
【００４７】
本発明のいくつかの実施態様を下記実施例にて詳細に記載する。
【００４８】
［比較実施例Ｃ１および実施例Ａ１〜Ａ２］
ケミカルメカニカルポリッシング組成物の調製
比較研磨実施例ＰＣ１および研磨実施例ＰＡ１〜ＰＡ２（すなわち、各々ケミカルメカニカルポリッシング組成物Ｃ１およびＡ１〜Ａ２）において用いられたケミカルメカニカルポリッシング組成物は、表１記載の量の構成物と残余の脱イオン水と組み合わせることによって調製され、そして組成物のｐＨは、表１記載の最終ｐＨに硝酸で調整された。
【００４９】
【表１】
0006019523.tif 000007
【化６】
0006019523.tif 000008
【化７】
0006019523.tif 000009
【００５０】
［比較実施例ＰＣ１および実施例ＰＡ１〜ＰＡ２］
ケミカルメカニカルポリッシング実験
比較実施例Ｃ１および実施例Ａ１〜Ａ２に従って調製したケミカルメカニカルポリッシング組成物を用いて、二酸化ケイ素除去速度研磨試験が実施された。具体的には、ケミカルメカニカルポリッシング組成物Ｃ１とＡ１〜Ａ２の各々についての二酸化ケイ素除去速度が表１に特定された。これらの二酸化ケイ素除去速度実験は、Applied Materials Mirra（登録商標）研磨機およびポリウレタンポリッシングパッドIC1010（商標）（Rohm and Haas Electronic Materials CMP Incにて市販）を用いてダウンフォース２０．７kPa（３psi）、ケミカルメカニカルポリッシング組成物流速：２００ml／分、テーブル回転速度：９３rpm、キャリア回転速度：８７rpmで、８インチのケイ素基板上の二酸化ケイ素皮膜を有するブランケットウエーハ上で実施された。二酸化ケイ素除去速度を、KLA-Tencor FX200計測器を用いて研磨前後の皮膜厚みを測定することにより決定した。二酸化ケイ素除去速度実験結果を表２に示す。
【００５１】
【表２】
0006019523.tif 000010
【００５２】
［加速安定性試験］
比較実施例Ｃ１および実施例Ａ１−Ａ２に従って調製したケミカルメカニカルポリッシング組成物は、使用時製剤と考えられる。実際にはケミカルメカニカルポリッシング組成物を濃縮した形態で製造しておいて、使用時に顧客に希釈させるほうがより経済的であり、よって出荷コストが削減できる。表３は、３倍濃縮（３×）製剤：３Ｃ１、３Ａ１〜３Ａ２を一覧したもので、各々、比較実施例Ｃ１および実施例Ａ１〜Ａ２に明記した使用時製剤に対応しており、硝酸の滴定によって表中のｐＨに調整してある。３×濃縮製剤は、安定性を試験するために、その後加速経時劣化実験に供された。具体的には、濃縮された組成物３Ｃ１、３Ａ１および３Ａ２は、オーブン中に置かれ、４週間の期間５５℃に保たれた。最初に組成物３Ｃ１、３Ａ１および３Ａ２の粘性が実験の開始時に測定され、４週間の期間にわたり週毎に測定された。粘性の測定は、１００rpmでBrookfield #S00スピンドルセットを使用して、２０℃でBrookfield DV-I+ Viscometerを用いて実施された。結果を表４に示す。データは、本発明の濃縮製剤が著しく強化された安定性を示すことを実証する。
【００５３】
【表３】
0006019523.tif 000011
【００５４】
【表４】
0006019523.tif 000012